"シート状構造の形態で少なくとも1つの担体要素、およびガス拡散層および触媒活性成分を含む被覆物を含んでなり、溶媒に可溶性のフルオロポリマーで更に被覆される酸素消費電極。酸素消費電極が、溶媒に可溶性のフルオロポリマーにより、ガスに面する側において被覆される、請求項1に記載の酸素消費電極。溶媒に可溶性のフルオロポリマーが、パーハロ-2,2-アルキル-1,3-ジオキソールおよび少なくとも1つのパーフッ素化アルケン化合物をモノマーとして含むコポリマーを含んでなる、請求項1に記載の酸素消費電極。溶媒に可溶性のフルオロポリマーが、パーフルオロ-2,2-アルキル-1,3-ジオキソールおよび少なくとも1つのフッ素化オレフィンまたはフッ素化ビニルエーテルをモノマーとして含むコポリマーを含んでなる、請求項1に記載の酸素消費電極。溶媒に可溶性のフルオロポリマーが、パーフルオロ-2-メチレン-4-メチル-1,3-ジオキソランPMDまたは2,2-ビストリフルオロメチル-4,5-ジフルオロ-1,3-ジオキソールPDDおよび更なる少なくとも1つを含むコポリマーを含んでなる、請求項1に記載の酸素消費電極。溶媒に可溶性のフルオロポリマーが、2,2-ビストリフルオロメチル-4,5-ジフルオロ-1,3-ジオキソールPDDおよびテトラフルオロエチレン、ヘキサフルオロプロピレンおよびパーフルオロブテニルビニルエーテルからなる群から選択される少なくとも1つの更なるモノマーを含むコポリマーを含んでなる、請求項1に記載の酸素消費電極。溶媒は、パーフッ素化炭化水素化合物またはパーフッ素化誘導体化炭化水素化合物またはこれらの化合物の混合物を含んでなる、請求項1に記載の酸素消費電極。溶媒は、パーフルオロ2-ブチルテトラヒドロフランを含んでなる、請求項1に記載の酸素消費電極。電極は、電極面積1平方メートル当たり1~100gのフルオロポリマーで被覆される、請求項1に記載の酸素消費電極。フルオロポリマー層の層厚みは、0.01~100μmである、請求項1に記載の酸素消費電極。触媒活性成分は、銀、酸化銀Iまたは酸化銀IIまたは銀および酸化銀の混合物を含んでなる、請求項1に記載の酸素消費電極。酸素消費電極は、70~95重量の触媒活性成分としての酸化銀、0~15重量の銀金属粉末および3~15重量の不溶性フッ素化ポリマーを含む混合物を含んでなる、請求項1に記載の酸素消費電極。ガス拡散層は、不溶性フッ素化ポリマーを含んでなる、請求項1に記載の酸素消費電極。担体要素は、柔軟織物構造を有する、請求項1に記載の酸素消費電極。担体要素は、金属糸からできた柔軟織物構造を有する、請求項1に記載の酸素消費電極。フルオロポリマーの溶液を、シート状構造の形態で少なくとも1つの担体要素およびガス拡散層および触媒活性成分を有する被覆物を含む酸素消費電極上へ塗布または噴霧する工程、および次いで溶媒を蒸発により除去する工程を含んでなる、請求項1に記載の酸素消費電極の製造方法。請求項1に記載の酸素消費電極を含む電解装置における酸素消費カソードまたはアルカリ燃料電池における電極または金属/空気電池における電極。酸素消費カソードとしての、請求項1に記載の酸素消費電極を含んでなる電解装置。損傷または使用した酸素消費電極を修繕、封止または改良するための方法であって、該酸素消費電極を、溶媒に可溶性のフルオロポリマーを含む化合物で被覆する工程を含んでなる、前記方法。溶媒に可溶性のフルオロポリマーは、パーハロ-2,2-アルキル-1,3-ジオキソールからなる群から選択される少なくとも化合物およびパーフッ素化アルケン化合物からなる群から選択される少なくとも1つの更なるモノマーから構成されるコポリマーを含んでなる、請求項19に記載の方法。本発明の目的は、特にクロルアルカリ電解において用いるための、上記欠点を解消し、大きな構築物高さでの操作を可能とする酸素消費電極を提供することである。本発明の特定の目的は、既知の構築物の欠点を避け、問題なく既存の膜電解中に設置することができ、長い操作寿命を有するOCEを提供することである。更なる本発明の目的は、漏出を形成するか、またはその性能が不十分であるかもしくは不十分となる既存の酸素消費電極を改良または修繕する簡単な方法を提供することである。本発明の目的は、フルオロポリマー層を、例えばOCCのガス側に面するOCEの側面へ、蒸発により除去することができる溶媒中の溶液の形態で適用して、それ自体既知の酸素消費電極OCEにフルオロポリマーの層を付与することにより達成される。本発明の実施態様は、シート状構造の形態で少なくとも1つの担体要素、およびガス拡散層および触媒活性成分を含む被覆物を含む酸素消費電極を提供し、該酸素消費電極は、溶媒に可溶性であるフルオロポリマーで更に被覆する。本発明の他の実施態様は、酸素消費電極が、ガスに面する側において、溶媒に可溶性のフルオロポリマーにより被覆される、上記酸素消費電極である。本発明の他の実施態様は、溶媒に可溶性のフルオロポリマーが、パーハロ-2,2-アルキル-1,3-ジオキソールおよび少なくとも1つのパーフッ素化アルケン化合物をモノマーとして含むコポリマーを含む、上記酸素消費電極である。本発明の他の実施態様は、溶媒に可溶性のフルオロポリマーが、パーフルオロ-2,2-アルキル-1,3-ジオキソールおよび少なくとも1つのフッ素化オレフィンまたはフッ素化ビニルエーテルをモノマーとして含むコポリマーを含む、上記酸素消費電極である。本発明の他の実施態様は、溶媒に可溶性のフルオロポリマーが、パーフルオロ-2-メチレン-4-メチル-1,3-ジオキソランPMDまたは2,2-ビストリフルオロメチル-4,5-ジフルオロ-1,3-ジオキソールPDDおよび更なる少なくとも1つを含むコポリマーを含む、上記酸素消費電極である。本発明の他の実施態様は、溶媒に可溶性のフルオロポリマーが、2,2-ビストリフルオロメチル-4,5-ジフルオロ-1,3-ジオキソールPDDおよびテトラフルオロエチレン、ヘキサフルオロプロピレンおよびパーフルオロブテニルビニルエーテルからなる群から選択される少なくとも1つの更なるモノマーを含むコポリマーを含む、上記酸素消費電極である。本発明の他の実施態様は、溶媒が、パーフッ素化炭化水素化合物またはパーフッ素化誘導体化炭化水素化合物またはこれらの化合物の混合物を含む、上記酸素消費電極である。本発明の他の実施態様は、溶媒がパーフルオロ2-ブチルテトラヒドロフランを含む、上記酸素消費電極である。本発明の他の実施態様は、電極が、電極面積1平方メートル当たり1~100gのフルオロポリマーで被覆される、上記酸素消費電極である。本発明の他の実施態様は、フルオロポリマー層の層厚みが0.01~100μmである、上記酸素消費電極である。本発明の他の実施態様では、触媒活性成分は、銀、酸化銀Iまたは酸化銀IIまたは銀および酸化銀の混合物を含む、上記酸素消費電極である。本発明の他の実施態様は、酸素消費電極が、70~95重量の触媒活性成分としての酸化銀、0~15重量の銀金属粉末および3~15重量の不溶性フッ素化ポリマーを含む混合物を含む、上記酸素消費電極である。本発明の他の実施態様は、ガス拡散層が不溶性フッ素化ポリマーを含む、上記酸素消費電極である。本発明の他の実施態様は、担体要素が柔軟織物構造を有する、上記酸素消費電極である。本発明の他の実施態様は、担体要素が金属糸からできた柔軟織物構造を有する、上記酸素消費電極である。本発明の他の実施態様は、フルオロポリマーの溶液を、シート状構造の形態での少なくとも1つの担体要素およびガス拡散層および触媒活性成分を有する被覆物を含む酸素消費電極上へ塗布または噴霧する工程、および次いで溶媒を蒸発により除去する工程を含む、上記酸素消費電極の製造方法を提供する。本発明の他の実施態様は、上記酸素消費電極を含む電解装置における酸素消費カソードまたはアルカリ燃料電池における電極または金属/空気電池における電極を提供する。本発明の他の方法は、酸素消費カソードとしての上記酸素消費電極を含む電解装置を提供する。本発明の他の実施態様は、損傷したまたは使用した酸素消費電極を修繕、封止または改良するための、該酸素消費電極を、溶媒に可溶性のフルオロポリマーを含む化合物で被覆する工程を含む方法である。本発明の他の実施態様は、溶媒に可溶性のフルオロポリマーが、パーハロ-2,2-アルキル-1,3-ジオキソールからなる群から選択される少なくとも1つの化合物およびパーフッ素化アルケン化合物からなる群から選択される少なくとも1つの更なるモノマーから構成されるコポリマーを含む、上記方法である。本明細書において、単数形の用語1つのaおよびそのtheは、言葉および/または内容が特に示さない限り同義であって、1以上のoneormoreおよび少なくとも1つのatleastoneと互換的に使用する。従って、例えば、本明細書または添付の特許請求の範囲において1つの化合物amonomerと称することは、単一の化合物または1より多い化合物を指称し得る。さらに、全ての数値は、特記のない限り、単語約により修飾されると理解される。本発明の実施態様では、シート状構造の形態で少なくとも1つの担体およびガス拡散層および触媒活性成分を含む被覆物を有し、溶媒に可溶性のフルオロポリマーで更に被覆されることを特徴とする、酸素消費電極を提供する。好ましいのは、酸素消費電極が、溶媒に可溶性のフルオロポリマーにより、ガス、特に酸素含有ガスに面する側において被覆された新規な酸素消費電極である。ガスに面するOCEの側面は、例えば電解槽中での設置後、電解に必要な酸素含有ガスが存在するガス空間の壁を形成する。ポリテトラフルオロエチレンPTFEのような従来法によるフルオロポリマーは、溶媒に可溶性ではない。しかしながら、多くのフッ素化コポリマーおよび一連のフッ素化溶媒に可溶性の特定のモノマー構成成分を有するターポリマーが存在する。これらは好ましく用いる。特定のモノマーは、まず、パーハロ-2,2-アルキル-1,3-ジオキソール、特に2,2-ビストリフルオロメチル-4,5-ジフルオロ-1,3-ジオキソールPDDおよびパーフルオロ-2-メチレン-4-メチル-1,3-ジオキソランPMDである。これらのモノマーは、更なるフッ素化モノマー、例えばテトラフルオロエチレン、ヘキサフルオロプロピレンおよびパーフルオロブテニルビニルエーテルおよび他のフッ素化オレフィンまたはフッ素化ビニルエーテル等と反応させてコポリマーまたはターポリマーを形成する。上記PDDホモポリマーのガラス転移温度TGは、例えば335°Cである。コポリマーまたはターポリマーは、より低いガラス転移温度を有し、ガラス転移温度は、通常、コモノマー含有量に応じて減少する。約11.2モルのPDD含有量を有するPDDおよびTFEのモノマーは、57°CのTGを有し、約56.9モルのPDD含有量を有するコポリマーは、119°CのTGを有し、約90モルのPDD含有量を有するコポリマーは、260°CのTGを有する。好ましいのは、それぞれの使用温度において非晶質であるコポリマーである。パーハロ-2,2-アルキル-1,3-ジオキソール、特に2,2-ビストリフルオロメチル-4,5-ジフルオロ-1,3-ジオキソールPDDおよびパーフルオロ-2-メチレン-4-メチル-1,3-ジオキソランPMDを含有する上記コポリマーおよびターポリマーは、フッ素化溶媒に可溶性である。活性溶解剤として適当なフッ素化溶媒は、例えばパーフルオロ2-ブチルテトラヒドロフランFC-75、NC4F93FC40、パーフッ素化炭化水素FC-72パーフルオロメチルシクロヘキサン、パーフルオロベンゼンおよびパーフルオロデカリンまたはこれらの混合物である。溶解性は、いずれの場合にも、ポリマーおよび溶媒の組成物により決定される。1重量~約20重量の溶解性が記載されている。従って、好ましいのは、可溶性フルオロポリマーが、パーハロ-2,2-アルキル-1,3-ジオキソールからなる群から選択される少なくとも1つの化合物、とりわけパーフルオロ-2,2-アルキル-1,3-ジオキソール、好ましくはパーフルオロ-2-メチレン-4-メチル-1,3-ジオキソランPMDまたは2,2-ビストリフルオロメチル-4,5-ジフルオロ-1,3-ジオキソールPDD、特に好ましくは2,2-ビストリフルオロメチル-4,5-ジフルオロ-1,3-ジオキソールPDD、およびパーフッ素化アルケン化合物からなる群から選択される少なくとも1つのモノマー、好ましくはフッ素化オレフィンまたはフッ素化ビニルエーテル、とりわけテトラフルオロエチレン、ヘキサフルオロプロピレンまたはパーフルオロブテニルビニルエーテルから構成されるコポリマーであることを特徴とする、新規な酸素消費電極である。DuPontcompanyは、2,2-ビストリフルオロメチル-4,5-ジフルオロ-1,3-ジオキソールPDDおよびテトラフルオロエチレンの特定のコポリマーを、商品名TeflonAF1600約35のTFE/約65のPDDの割合および160°CのTGを有するおよびTeflonAf2400約13のTFE/約87のPDDの割合および240°CのTGを有するで樹脂としてならびにパーフッ素化溶媒中の溶液として販売する。更なるコポリマー、TeflonAF1601は、同一のモノマー組成、ガラス転移温度およびTeflonAF1601より高い溶解性を有するが、平均分子量はより低い。これらの選択された可溶性フルオロポリマーは、OCEにおいて極めて特に好ましい。揮発性溶媒におけるポリマーの溶液は、OCEの被覆のためにそれ自体既知の方法において用いることができる。揮発性溶媒中のポリマーの上記溶液による被覆は、1μm以下の極めて薄い被覆物を製造することを可能とする。しかしながら、100μm以上のより大きい層厚みを製造することもできる。代替被覆および溶媒の蒸発は、特に高い層厚みを製造することを可能とする。クラックおよび応力を有さない均質な層を得るために、溶媒は、好ましくは、内部応力を有さない均一な皮膜を形成するように溶媒の均一な蒸発により除去すべきである。コポリマーを含有するPDDから構成される皮膜および被覆物は、通常、高いガス透過性を有する。US5326839は、原理上、皮膜および被覆物を製造するためのPDD含有コポリマーの使用を記載する。意外にも、酸素消費電極の耐久性被覆物は、フルオロポリマーの溶液により製造することができること、およびこのような被覆物は、電解セル中での条件下、酸素消費電極を通過することができる水酸化ナトリウム溶液によるガス空間の望ましくない浸水を防止し、および第2に、比較的高い圧力でさえ酸素消費電極から水酸化ナトリウム側への酸素含有ガスの突破を防止することを見出した。被覆物に供給されるOCEは、それ自体既知の従来法により、例えば上記の湿潤製法または乾燥製法により製造される。フルオロポリマーによる被覆工程は、好ましくは、OCEの実際の製造に続く最後の製造工程として行われる。従って、例えば、EP1728896A2に記載の方法により製造されるOCEは、フルオロポリマー含有溶液により、ガス接触に供給される側において均一に被覆される。これは、既知の被覆技術、例えば刷毛、ローラー、ドクターブレードまたは他の道具等による塗布等によりまたはフルオロポリマー含有溶液のOCE上への直接噴霧法または注入法により行うことができる。被覆工程は、1つの操作により、または溶媒の少なくとも一部の中間除去を伴う複数の操作により行うことができる。適用されるフルオロポリマーの量は、電極面積の1平方メートル当たり1~100g、好ましくは1~10gである。塗布溶液の乾燥および硬化は、被覆技術から既知の技術により行われる。好ましくは、蒸発溶媒を回収する、対流加熱器による乾燥である。乾燥工程は、更なる加熱により、例えば赤外放射器により促進させることができる。温度および空気流速は、ポリマーの特性および溶媒の特性に対応して、均一皮膜形成およびポリマーの固化が気泡またはクラック形成または変形を伴わずに生じるように選択する。とりわけ、溶媒は、1重量未満、特に好ましくは0.05重量未満の残存溶媒含有量にまで除去する。乾燥後の可溶性ポリマーから構成されるフルオロポリマー層の層厚みは、好ましくは0.01~100μm、特に好ましくは0.1~10μmである。フルオロポリマーとして、特に好ましいのは、2,2-ビストリフルオロメチル-4,5-ジフルオロ-1,3-ジオキソールPDDおよび1以上の更なるパーフッ素化モノマー、例えばポリテトラフルオロエチレン、ポリヘキサフルオロプロピレンまたはポリビニルフルオライド、好ましくはテトラフルオロエチレン等を含有するコポリマーまたはターポリマーを用いることである。対応する特に好ましいポリマーおよびその製造は、例えば特許US5276121、US5310838およびUS5354910、US5408020に記載される。用いる溶媒は、パーフッ素化炭化水素およびパーフッ素化誘導体化炭化水素、例えばパーフルオロメチルシクロヘキサン、パーフルオロヘキサン、パーフルオロベンゼン、パーフルオロデカリン等、パーフルオロトリアルキルアミン、例えばパーフルオロトリブチルアミン等、パーフッ素化ポリエーテル、好ましくはパーフルオロ2-ブチルテトラヒドロフラン、3Mcompanyからの商品名Fluorinert登録商標FC-75である。ポリマーの濃度は、第1に理想的な高い濃度が得られ、第2に溶液が選択される被覆法により容易に処理することができるように選択される。最も高い可能な溶媒中のポリマーの濃度が求められる。しかしながら、フルオロポリマーの低い溶解性により、1リットル当たり数グラムの溶液だけが得られる。全ての既知の酸素消費電極に本発明による被覆物を付与することが原理上可能である。触媒を酸化銀の形態で製造中に付加する電極の場合には、被覆工程は、酸化銀の還元前または還元後に行うことができる。可溶性フルオロポリマーによる被覆は、銀、酸化銀Iまたは酸化銀IIまたは銀および酸化銀の混合物を触媒活性成分として有する酸素消費電極に好ましく用いる。特に好ましくは、新規な酸素消費電極は、触媒活性成分として、3~15重量の不溶性フッ素化ポリマー、とりわけPTFEと共に70~95重量の酸化銀、とりわけ酸化銀I、および0~15重量の銀金属粉末を含む混合物を含む。新規な酸素消費電極は、好ましくは、不溶性フッ素化ポリマー、とりわけポリテトラフルオロエチレンPTFEをガス拡散層に含有する。担体要素は、原則として、メッシュ、不織布、フォーム、織物、紐、編物、エキスパンドメタルまたは他の透過性シート状構造の形態に用いることができる。好ましくは、柔軟性繊維構造、特に金属糸からできた柔軟性繊維構造を用いることである。ニッケルおよび銀めっきニッケルは、担体要素のための材料として特に適当である。従って、更なる好ましい新規な酸素消費電極の実施態様は、好ましくはニッケルおよび/または銀めっきニッケルから構成される柔軟性繊維構造、特に金属糸からできた柔軟性繊維構造を、担体要素として有することを特徴とする。新規な酸素消費電極は、カソードとして好ましく接続され、特にアルカリ金属塩化物、好ましくは塩化ナトリウムまたは塩化カリウム、特に好ましくは塩化ナトリウムの電解のための電解セル中において操作される。従って、本発明はまた、特にクロルアルカリ電解のための、新規な上記酸素消費電極を酸素消費カソードをとして含む電解装置を提供する。代替として、酸素消費電極は、燃料電池におけるカソードとして好ましく接続することができる。本発明は、さらに、アルカリ性媒体、特にアルカリ性燃料電池における酸素の還元のための、飲料水処理における使用のための、例えば次亜塩素酸ナトリウムの製造のための、またはクロルアルカリ電解における使用のための、特にLiCl、KClまたはNaClの電解のための、新規な酸素消費電極の使用を提供する。新規なOCEは、クロルアルカリ電解において、特に塩化ナトリウムNaCl電解において特に好ましく使用する。本発明の他の態様では、意外にも、それ自体既知の酸素消費電極は、溶媒に可溶性の上記のフルオロポリマーの使用により改良することができるか、またはガス透過性または液体透過性について向上させることができることを見出した。従って、本発明はまた、損傷したまたは使用した酸素消費電極を修繕、封止または改良するための、溶媒に可溶性のフルオロポリマーの使用を提供する。上記目的のための可溶性フルオロポリマーは、好ましくは、上記可溶性フルオロポリマーの1つ、特にパーハロ-2,2-アルキル-1,3-ジオキソールからなる群からの少なくとも1つの化合物、とりわけパーフルオロ-2,2-アルキル-1,3-ジオキソール、好ましくはパーフルオロ-2-メチレン-4-メチル-1,3-ジオキソランPMDまたは2,2-ビストリフルオロメチル-4,5-ジフルオロ-1,3-ジオキソールPDD、特に好ましくは2,2-ビストリフルオロメチル-4,5-ジフルオロ-1,3-ジオキソールPDD、およびパーフッ素化アルケン化合物からなる群から選択される少なくとも1つの更なるモノマー、好ましくはフッ素化オレフィンまたはフッ素化ビニルエーテル、とりわけテトラフルオロエチレン、ヘキサフルオロプロピレンまたはパーフルオロブテニルビニルエーテルから構成されるコポリマーである。本発明を実施例により以下に説明するが、これにより本発明は制限されない。7重量のPTFE粉末、88重量の酸化銀Iおよび5重量の銀粉末Ferroからの型331からなる3.5kgの粉末混合物を、星形撹拌器を混合要素として備えるEirichからのミキサーモデルR02中で6000rpmの回転速度にて、粉末混合物の温度が55°Cを越えないように混合した。これは、混合操作を中断し、混合物を冷ますことにより行った。混合は、合計6回行った。混合後、完成粉末混合物を、1.0mmのメッシュ開口を有するふるいによりふるい分けした。次いで、ふるい分けした粉末混合物を、0.2mmのワイヤー厚みおよび0.5mmのメッシュ開口を有するニッケルワイヤーメッシュへ適用した。適用は、2mm厚テンプレートを用いて行い、粉末を、1mmのメッシュ開口を有するふるいを用いて適用した。テンプレートの厚みを越えて突出した過剰の粉末は、スクレーパーを用いて取り除いた。テンプレートを取り除いた後、適用した粉末混合物を有する支持体を、ローラープレスにより0.5kN/cmの押圧を用いてプレスした。既成のガス拡散電極を、ローラープレスから取り出した。既成のガス拡散電極は、担体要素の側において50gのFC-75パーフルオロ2-ブチルテトラヒドロフラン中のTeflonAF1600の1重量濃度溶液で噴霧した9.5gの固体/m2に対応する充填。溶媒は、60°Cにおいて2時間乾燥オーブン中で加熱することにより除去した。このようにして製造した酸素消費電極を、DuPONTN982WXイオン交換膜および3mmの酸素消費電極および膜間の水酸化ナトリウムギャップを有する電解セルにおいて塩化ナトリウム溶液の電解に用いた。水酸化ナトリウムギャップは、水酸化ナトリウム溶液で完全に浸水させた。120ミリバールのゲージ圧を、アルカリギャップにおいて設定し、酸素の10ミリバールのゲージ圧周囲圧力に対してを、酸素消費カソードのガス側において設定した。4kA/m2の電流密度、90°Cの電解質温度および32重量の水酸化ナトリウム濃度でのセル電圧は、2.1Vであった。電解は、この条件下で100日間、望ましくない液体の突破または電極からのガスを生じさせることなく行った。広範な本発明の概念から逸脱することなく、上記の実施形態に対して変更を加えることができることは当業者に明らかであろう。従って、本発明は、開示した特定の実施形態に限定されず、特許請求の範囲によって定義されるような本発明の精神および範囲内での変更に及ぶことが意図される。"